(57)【特許請求の範囲】
【請求項１】
安定化剤としてＹ２Ｏ３を２〜５モル％、着色剤として酸化プラセオジウムを３重量％以下若しくは酸化エルビウム及び／又は酸化テルビウムを併せて３重量％以下、Ａｌ２Ｏ３を０．５重量％未満含んでなり、マンセル表色系における明度Ｖが６〜８、色相Ｈが１Ｙ〜２Ｙ、彩度Ｃが５〜９であり、なおかつ焼結密度が６．０２ｇ／ｃｍ３以上であるオレンジ色ジルコニア焼結体。
【請求項２】
Ｌ＊ａ＊ｂ＊表色系における明度Ｌ＊が７０〜８０、ａ＊が０〜１０、ｂ＊が３０〜６０である請求項１に記載のオレンジ色ジルコニア焼結体。
【発明の詳細な説明】
【技術分野】
【０００１】
本発明は、装飾部材、電子機器材料の外装に用いるための着色ジルコニアに関するものであり、特に鮮やかなオレンジ色を呈し、質感（審美性）に優れ、なおかつ高密度のジルコニア焼結体を提供するものである。
【背景技術】
【０００２】
ジルコニア焼結体はその高い強度からこれまで主に構造部材や粉砕メディアとして用いられているが、鏡面研磨後の表面光沢の美しさから装飾部材、電子機器材料の外装部品への応用が期待されている。こうした広がる用途に対応するためには、審美性に優れた着色ジルコニア焼結体が要望されている。
【０００３】
これまでオレンジ色の着色ジルコニアとしては種々の添加物を用いたものが提案されているが、必ずしも十分な審美性を有するものは得られていなかった。特にジルコニアはアルミナに比べて着色剤が均一に固溶しにくく、鮮明な色が出難いという問題があった。
【０００４】
これまでオレンジ色の着色ジルコニアとしては以下の様なものが提案されている。
【０００５】
例えば着色剤として酸化銅を用い、還元雰囲気で焼結したものが提案されている（例えば特許文献１）。しかし、還元による色調を調整したものでは色調のばらつきがあり、なおかつ明度の低いものとなる場合があった。
【０００６】
他にも着色剤として還元セリア（Ｃｅ２Ｏ３）を用いた焼結体が提案されている（例えば特許文献２参照）。しかし、還元による色調を調整したものでは色調のばらつきがあり、さらに還元セリアは安定化剤にならないため焼結体が熱安定性に劣るという問題があった。
【０００７】
この様に従来のオレンジ色のジルコニア焼結体は、オレンジ系の色を呈してはいるものの、肌味をおびたもの（マンセル表色系における色相ＨがＧＹに属するもの）であった。従って明度、色相及び彩度のバランスに優れたオレンジ色（マンセル表色系におけるＹに属するもの）で、なおかつ真珠調の光沢を有するジルコニア焼結体は得られていなかった。
【０００８】
本発明は、かかる従来の着色ジルコニア焼結体の問題を解決するものであり、特に高密度で審美性に優れたオレンジ色の着色ジルコニアを提供するものである。
【先行技術文献】
【特許文献】
【０００９】
【特許文献１】特開平１１−３２２４１８号公報
【特許文献２】特開平６−９２６３８号公報
【発明の概要】
【発明が解決しようとする課題】
【００１０】
従来のオレンジ色のジルコニア焼結体は肌色味（茶色味）の強い色調であり、真珠調の光沢を有する鮮やかな柑橘系のオレンジ色で高級な質感のあるジルコニア焼結体は得られていなかった。
【課題を解決するための手段】
【００１１】
本発明者等は、オレンジ色に着色したジルコニア焼結体について鋭意検討を重ねた結果、安定化剤としては安定化剤自身による着色への影響のない酸化イットリウムを２〜５モル％含有し、例えば酸化プラセオジウム、又は酸化エルビウムと酸化テルビウムの着色剤をそれぞれ３重量％以下、他の添加物としてはアルミナを０．５重量％未満において、マンセル表色系における１Ｙ〜２Ｙに属する鮮やかなオレンジ色のジルコニア焼結体が得られることを見出し、本発明を完成するに到ったものである。
【００１２】
以下に本発明の焼結体を詳細に説明する。
【００１３】
本発明のオレンジ色ジルコニア焼結体は、マンセル表色系における明度Ｖが６〜８、色相Ｈが１Ｙ〜２Ｙ、彩度Ｃが５〜９であり、なおかつ焼結密度が６．０２ｇ／ｃｍ３以上のオレンジ色ジルコニア焼結体である。
【００１４】
マンセル表色系の色相ＨはＲ（赤）、Ｙ（黄色）、Ｇ（緑）、Ｂ（青）、Ｐ（紫）の各基本色の色相とそれらの組み合わせの中間色を各１０段階で表示する表色系である。マンセル表色系はＬ＊ａ＊ｂ＊表色系に比べて色のイメージを掴みやすい表色系であり、主にデザイン分野で用いられており、本発明の焼結体の目的に適した表色系である。
【００１５】
本発明のオレンジ色ジルコニア焼結体では、マンセル表色系における明度Ｖが６未満では暗く濁った質感となる。Ｖ値は６．５以上であることが好ましい。一方、Ｖ値が８を越えると白くぼやけた質感となるため、Ｖ値は７．５以下が好ましい。
【００１６】
本発明のオレンジ色ジルコニア焼結体の呈するオレンジ色は、マンセル表色系の色相Ｈにおいて１Ｙ〜２Ｙに属するものである。１ＹよりＹＲ（黄赤色）側では黄色味が強い質感となり、２Ｙを超えたＧＹ（黄緑）側（２Ｙ〜５ＧＹ）では肌色が強い質感となる。
【００１７】
本発明のオレンジ色ジルコニア焼結体のマンセル表色系の彩度Ｃは、５〜９である。
【００１８】
本発明のオレンジ色ジルコニア焼結体は、表面光沢によって高級感を呈するために高密度であることが不可欠であり、焼結密度は６．０２ｇ／ｃｍ３以上、特に６．０５ｇ／ｃｍ３以上であることが好ましい。焼結密度が６．０２ｇ／ｃｍ３未満では、見る角度によって光りの反射にむらが生じ、真珠調の光沢が得られない。
【００１９】
本発明のオレンジ色ジルコニア焼結体は、さらにＬ＊ａ＊ｂ＊表色系における明度Ｌが７０〜８０、ａ＊が０〜１０、ｂ＊が３０〜６０であることが好ましい。
【００２０】
本発明のオレンジ色ジルコニア焼結体におけるＬ＊ａ＊ｂ＊表色系における明度Ｌは、７０〜８０、特に７０〜７５であることが好ましい。明度Ｌが７０未満では暗い質感となり、８０を越えると白っぽくぼやけた質感となる。
【００２１】
本発明の焼結体はオレンジ色であるため、Ｌ＊ａ＊ｂ＊表色系におけるａ＊は０〜１０、ｂ＊が３０〜６０の範囲が好ましく、さらにａ＊が３〜８、ｂ＊が３５〜６０の範囲が好ましい。
【００２２】
本発明のオレンジ色ジルコニア焼結体は、安定化剤としてＹ２Ｏ３を２〜５モル％、着色剤成分を０．５〜３重量％、Ａｌ２Ｏ３を０．５重量％未満からなるものが好ましい。
【００２３】
ジルコニア焼結体の安定化剤としてはイットリアの他にもセリア等が知られているが、セリアはそれ自身がジルコニアを着色して色調へ影響するため、本発明のオレンジ色ジルコニア焼結体の安定化剤としてはイットリアを用いることが好ましい。イットリアの含有量は焼結体の強度と色調のバランスの観点から、２〜５モル％、特に２．５〜３．５モル％の範囲が好ましい。
【００２４】
本発明のオレンジ色ジルコニア焼結体に用いる着色剤は特に限定は無いが、その使用量は３重量％以下が好ましく、例えば酸化プラセオジウムを３重量％以下（特に１重量％以下）、又は酸化エルビウム及び／又は酸化テルビウムを併せて３重量％以下（特に２．５重量％以下）を用いることが好ましい。
【００２５】
本発明のオレンジ色ジルコニア焼結体に用いる添加物としては、色調に影響しないアルミナを０．５重量％以下、特に０．０５〜０．３重量％添加することが好ましい。オレンジ色ジルコニア焼結体において、アルミナが０．５重量％以上では、焼結体が白っぽい質感となり高級感が損なわれたものとなる。一方、アルミナを含有しない場合、大気中の常圧焼結において本発明の高密度を得ることが困難な場合があり、色調に影響しない範囲で最小限度のアルミナを添加することが好ましい。
【００２６】
本発明のジルコニア粉末は特に限定されるものではないが、加水分解によって得られる焼結性の高い粉末を用いることが好ましい。
【００２７】
本発明のオレンジ色ジルコニア焼結体の製造方法は特に限定されるものではないが、上記の組成粉末を成型（必要に応じてさらにＣＩＰ処理）し、大気中、常圧で１３５０〜１６００℃、特に１４００〜１５００℃で焼結することができる。
【００２８】
本発明のオレンジ色ジルコニア焼結体は従来の様に特殊なＨＩＰ焼結をしなくても高密度で高級感のある焼結体を得ることができる。
【発明の効果】
【００２９】
本発明のオレンジ色ジルコニア焼結体は肌色味（茶色味）のない柑橘系のオレンジ色の色調と明度のバランスに優れたものであり、高級な質感を有しジルコニア本来の真珠調の光沢を有する着色ジルコニア焼結体である。
【実施例】
【００３０】
以下、実施例を挙げて本発明を具体的に説明するが、本発明はこれらの実施例に限定されるものではない。
【００３１】
（色相、明度、採度の測定）
本発明の焼結体のマンセル表色系における色相、明度、採度、並びにＬ＊ａ＊ｂ＊表色系におけるＬ*、ａ*、ｂ*は、色差計（カラーアナライザーＴＣ−１８００ＭＫ−ＩＩ、東京電色社製）を用いてＤ６５光源、１０度視野角の条件において測定した。
【００３２】
（実施例１）
東ソー株式会社製のジルコニア粉末３ＹＳＥ（酸化イットリウム３モル％、アルミナ０．２５重量％）に、着色剤として酸化プラセオジウム（１重量％）を添加し、湿式混合により粉砕、混合後、乾燥した。混合粉末をメカニカルプレス（５００ｋｇｆ／ｃｍ２）、ＣＩＰ（２ｔ／ｃｍ２）により加圧成型し、大気中、１４００℃（昇温速度１００℃／時）で２時間焼結させた。焼結体は表面を研磨し、マンセル表色系、及びＬ＊ａ＊ｂ＊表色系の測定を行った。
【００３３】
結果を表１に示す。ＨＩＰ処理等の特別の焼結条件を用いることなく、鮮やかなオレンジ色の光沢のある焼結体が得られた。
【００３４】
（実施例２）
着色剤として酸化エルビウム（２重量％）、酸化テルビウム（０．２重量％）を用いた以外は実施例１と同様の処理を行った。結果を表１に示す。
【００３５】
実施例１に比べてより明度が高く、同様に肌色味のないオレンジ色の光沢のある焼結体が得られた。
【００３６】
（比較例１）
着色剤として酸化チタン（０．５重量％）及び酸化鉄（０．１重量％）を用いた以外は実施例１と同様の処理を行った。結果を表１に示す。
【００３７】
実施例の焼結体に比べてより明度が低く、茶色味の強い焼結体が得られた。
【００３８】
（比較例２）
着色剤として酸化ホロニウム（２重量％）用いた以外は実施例１同様の処理を行った。結果を表１に示す。
【００３９】
実施例の焼結体に比べて明度は高いが、肌色味の強い焼結体が得られた。
【００４０】
（比較例３）
着色剤として酸化エルビウム（１重量％）及びＺｒ−Ｓｉ−Ｆｅ複合酸化物（日陶産業（株）  ＮＭ−６６）を１重量％用いた以外は実施例１と同様の処理を行った。結果を表１に示す。
【００４１】
実施例の焼結体に比べて明度は高いが、肌色味の強い焼結体が得られた。
【００４２】
【表１】
0005407613.tif 000002
【産業上の利用可能性】
【００４３】
本発明のオレンジ色ジルコニア焼結体は、高密度でなおかつ肌色味（茶色味）のないオレンジの色相を呈する審美性に優れた焼結体であり、装飾部品、電子機器材料の外装に用いることができる。